分子量が2000未満の1つ以上のヨウ素化有機物質をペルオキシド、ジアゾ化合物、ジアルキルジフェニルアルカン、テトラフェニルエタンから誘導された物質、ボラン及び少なくとも1つのチウラムジスルフィド基を含むイニファーター物質より選ばれた少なくとも1つのフリーラジカル生成物質、エチレン二重結合にフリーラジカルを付加することができる、少なくとも1つのエチレン二重結合を有する、式CΨ2CΨΞに対応する少なくとも1つの有機物質式中、Ψ記号は、相互に及びΞから独立して水素原子、ヨウ素原子以外のハロゲン原子、又は直鎖又は分枝鎖C1C20アルキル基でありΞはヨウ素原子以外のハロゲン原子、ヨウ素原子以外のハロゲン原子及びC1C8アルキル基より選ばれた1つ以上の原子で任意に置換されたフェニル基、OCΩ基、ニトリル基、COΩ基、又は基CNΩ2でありΩは水素原子、又は飽和又はエチレン系不飽和又は芳香族C1C20炭化水素基である、分子ヨウ素を用いて調製するための方法であって、の少なくとも一部、の少なくとも一部及びの少なくとも一部を反応器に導入する工程、次に、のあり得る残り、のあり得る残り及びのあり得る残りをその中に導入しつつ、反応器の内容が1つ以上の物質を含む混合物混合物であるときが達せられるまで、反応器の内容物を反応させる工程を含み、反応器の内容物を、反応によって消費されるの量がもはや変化しなくなるまで反応させることを特徴とする方法。物質の数平均分子量が500未満であることを特徴とする、請求項1記載の方法。のモル数と相対して表されるのモル数が100以上であることを特徴とする、請求項1記載の方法。工程後に、更なる工程を含み、それによって混合物の少なくとも1つの物質と混合物中に含有され得る他の物質が分離されることを特徴とする、請求項1~3のいずれか1項に記載の方法。少なくとも1つのエチレン系不飽和モノマーのフリーラジカル重合によるポリマーの調製方法であって、重合において、エチレン系不飽和モノマー、ペルオキシド、ジアゾ化合物、ジアルキルジフェニルアルカン、テトラフェニルエタンから誘導される物質、ボラン、少なくとも1つのチウラムジスルフィド基を含むイニファーター物質、スチレン及びスチレン物質、及び紫外線より選ばれた少なくとも1つのフリーラジカル生成剤、請求項1~4のいずれか1項に記載の方法で調製された物質より選ばれた少なくとも1つの物質、及び任意に更に、遷移金属、ランタニド、アクチニド及びIIIa族金属より選ばれた金属と、この金属のリガンドの少なくとも1つの錯体を用いる、前記方法。本発明の主題は、従来技術の方法の利点を全て有し且つその欠点を全て避ける双方を可能にする調製方法である。この主旨で、本発明は、分子量が2000未満の1つ以上ヨウ素化有機物質をペルオキシド、ジアゾ化合物、ジアルキルジフェニルアルカン、テトラフェニルエタンから誘導された物質、ボラン及び少なくとも1つのチウラムジスルフィド基を含むイニファーター物質より選ばれた少なくとも1つのフリーラジカル生成物質、エチレン二重結合にフリーラジカルを付加することができる少なくとも1つのエチレン二重結合を有する少なくとも1つの有機物質、分子ヨウ素を用いて調製するための方法であって、の少なくとも一部、の少なくとも一部及びの少なくとも一部を反応器に導入する工程、次に、の可能な残り、の可能な残り、の可能な残りをその中に導入しつつ、反応器の含量が1つ以上の物質を含む混合物混合物であるときが達せられるまで、反応器の内容物を反応させる工程を含む、前記方法に関する。物質に加えて、物質以外の1つ以上のヨウ素化有機物質を本発明の方法によって任意に調製することができる物質。物質の質量と相対して表されるヨウ素化有機物質の質量は、好ましくは1未満、特に好ましくは02未満、最も好ましくは005未満である。物質の分子量は、好ましくは1000未満、特に好ましくは500未満、最も好ましくは250未満である。物質の数平均分子量は、有利には500未満であり、好ましくは250未満である。ペルオキシドという表現は、有機ペルオキシドと無機過酸化物の双方を意味すると理解される。フリーラジカル生成物質が好ましくは選ばれる物質の第1ファミリは有機ペルオキシドである。有機ペルオキシドの例として、次の化合物を挙げることができる。ジアルキルペルオキシド、例えば、ジクミルペルオキシド、tertブチルペルオキシド、クミルペルオキシド、ジtertブチルペルオキシドジアシルペルオキシド、例えば、ジイソノナノイルペルオキシド、ジオクタノイルペルオキシド、ジデカノイルペルオキシド、ジラウロイルペルオキシド、ジペルオキシド、ジベンゾイルペルオキシド、ジペルオキシドアセチルシクロヘキサンスルホニルペルオキシドジアルキルペルオキシジカーボネート、例えば、ジエチルペルオキシジカーボネート、ジイソプロピルペルオキシカーボネート、ジペルオキシジカーボネート、ジミリスチルペルオキシジカーボネート、ジセチルペルオキシジカーボネート、ジペルオキシジカーボネート、ジペルオキシジカーボネートジアルキルペルカーボネート、例えば、tertアミルペルオキシ2エチルヘキシルカーボネート、tertブチルペルオキシイソプロピルカーボネートペルエステル、例えば、クミルペルネオデカノエート、tertアミルペルネオデカノエート、tertブチルペルピバレート、tertブチルペル、tertブチルペルイソブチレート、tertブチルペルイソノナノエート、25ジメチルヘキサン25ジペルベンゾエート、tertブチルペルベンゾエートペルケタール、例えば、11ビスシクロヘキサン、22ビスブタンケトンペルオキシド、例えば、メチルエチルケトンペルオキシド、シクロヘキサノンペルオキシド、アセチルアセトンペルオキシド有機ヒドロペルオキシド、例えば、クメンヒドロペルオキシド、tertブチルヒドロペルオキシド、ピナンヒドロペルオキシド。有機ペルオキシドは、好ましくはジアルキルペルオキシド、ジアシルペルオキシド、ジアルキルペルオキシジカルボナート及びペルエステルより選ばれる。特に好ましくはジアルキルペルオキシド及びジアルキルペルオキシジカーボネート、最も好ましくはアルキル鎖の各々が多くても炭素原子4個を含むジアルキルペルオキシド及びアルキル鎖の各々が多くても炭素原子4個を含むジアルキルペルオキシジカーボネートより選ばれる。ジtertブチルペルオキシドやジエチルペルオキシジカーボネートが優れた結果を示した。フリーラジカル生成物質が好ましくは選ばれる物質の第2ファミリは、無機過酸化物である。無機過酸化物の例として、次の化合物を挙げることができる。過酸化水素過硫酸塩、例えば、過硫酸アンモニウム、過硫酸ナトリウム、過硫酸カリウム過ホウ酸塩。無機過酸化物は、好ましくは過硫酸塩である。過硫酸アンモニウムが優れた結果を示した。フリーラジカル生成物質が好ましくは選ばれる物質の第3ファミリは、ジアゾ化合物である。ジアゾ化合物の例として、アゾビス、アゾビス、アゾアミジン、アゾミジニウム塩を挙げることができる。ジアゾ化合物は、好ましくは1つ以上のニトリル基を持っている。アゾビスが優れた結果を示した。ジアルキルジフェニルアルカンの例として、34ジメチル34ジフェニルヘキサンや23ジメチル23ジフェニルブタンを挙げることができる。テトラフェニルエタンから誘導される物質の例として、N≡CCΦ2CΦ2C≡N、υOCΦ2CΦ2Oυ、υ3SiCΦ2CΦ2Siυ3、3SiCΦ2CΦ2Si3、ΦOCΦ2CΦ2OΦを挙げることができる。上で例示した物質において、Φはフェニル基であり、υはC1C20アルキル基である。ボランの例として、トリアルキルボラン3、例えば、トリメチルボラン、トリフェニルボラン3を挙げることができ、υ、Φは上で定義した通りである。少なくとも1つのチウラムジスルフィド基を含むイニファーター物質の例として、υ2NCSSCNυ2を挙げることができ、υ記号は、同じか又は異なり、上で定義された通りである。エチレン二重結合にフリーラジカルを付加することができる少なくとも1つのエチレン二重結合を有する有機物質は、有利には、式CΨ2CΨΞに対応し、式中、Ψ記号は、相互に及びΞから独立して水素原子、ヨウ素原子以外のハロゲン原子、又は直鎖又は分枝鎖C1C20アルキル基でありΞはヨウ素原子以外のハロゲン原子、ヨウ素原子以外のハロゲン原子及びC1C8アルキル基より選ばれた1つ以上の原子で任意に置換されたフェニル基、OCΩ基、ニトリル基、COΩ基、又は基CNΩ2でありΩは水素原子、又は飽和又はエチレン系不飽和又は芳香族C1C20炭化水素基である。式CΨ2CΨΞに対応する好ましい物質の第1ファミリは、Ξがヨウ素原子以外のハロゲン原子であるものである。ファミリの物質は、好ましくは多くても炭素原子3個を有する。特に好ましくは、塩化ビニル、塩化ビニリデン、トリクロロエチレン、クロロトリフルオロエチレン、フッ化ビニル、フッ化ビニリデン、トリフルオロエチレン、テトラフルオロエチレン及びヘキサフルオロプロピレンより選ばれる。最も好ましくは、塩化ビニル、塩化ビニリデン及びヘキサフルオロプロピレンより選ばれる。式CΨ2CΨΞに対応する好ましい物質の第2ファミリは、Ξがヨウ素原子以外のハロゲン原子及びC1C8アルキル基より選ばれた1つ以上の原子で任意に置換されたフェニル基であるものであるファミリ。ファミリの物質は、好ましくは式CH2CHΞに対応し、Ξは前の段落で定義された通りである。ファミリの全ての物質の中で、スチレンが優れた結果を示した。式CΨ2CΨΞに対応する好ましい物質の第3ファミリは、ΞがOCΩ基であるものであり、Ωは上で定義された通りであるファミリ。ファミリの物質は、好ましくは式CH2CHΞに対応し、Ξは前の段落で定義された通りである。ファミリの全ての物質の中で、酢酸ビニルが優れた結果を示した。式CΨ2CΨΞに対応する好ましい物質の第4ファミリは、Ξがニトリル基及び基COΩ及びCNΩ2より選ばれた基であるものであり、Ωは上で定義された通りであるファミリ。ファミリの物質は、好ましくは、式CH2CHΞ、又は式CH2CΞ、或いは式CH2CFΞに対応し、Ξは前の段落で定義された通りである。特に好ましくは、式CH2CHCOΩ又は式COΩに対応し、Ωは上で定義された通りである。更に特に好ましくは、アクリル酸、アクリル酸メチル、アクリル酸エチル、アクリル酸nブチル、アクリル酸2エチルヘキシル、メタクリル酸、メタクリル酸メチル及びメタクリル酸nブチルより選ばれる。ファミリの全ての物質の中で、アクリル酸メチルが優れた結果を示した。少なくとも1つのエチレン二重結合を有し且つ上記の物質以外のエチレン二重結合にフリーラジカルを付加することができる有機物質の例として、エチレン、プロピレン、ブタジエンを挙げることができる。本発明の方法が、エチレン二重結合にフリーラジカルを付加することができる、少なくとも1つのエチレン二重結合を有するいくつかの有機物質を用いる場合、有利には少なくとも一方はファミリの物質より選ばれ、少なくとももう一方はファミリとの物質より選ばれる。好ましくは、少なくとも一方は、塩化ビニル、塩化ビニリデン及びフッ化ビニリデンより選ばれ、少なくとももう一方は、酢酸ビニル、アクリル酸メチル及びアクリル酸nブチルより選ばれる。特に好ましくは、一方は塩化ビニリデンであり、もう一方はアクリル酸メチルである。反応器の内容物が反応する温度は、有利には50°C~300°C、好ましくは0~150°Cである。好ましくは、、、の全体が工程で反応器に導入される。本発明の方法の好ましい第1変形例によれば変形例、反応によって消費されるの量がもはや変化しなくなるまで反応器の内容物を反応させる。変形例によれば、のモル数と相対して表されるのモル数は、有利には90以上、好ましくは100以上、特に好ましくは105以上である。更に、のモル数と相対して表されるのモル数は、有利には200未満、好ましくは150未満である。変形例によれば、のモル数に相対して表されるのモル数は、通常は05を超える。本発明の方法の良好な操作が影響を受けることなく、5より大きくても、50より大きくてもよく、しばしば100を超えてもよい。更に、のモル数に相対して表されるのモル数は、有利には200未満、好ましくは150未満である。本発明の方法の好ましい第2変形例によれば変形例、工程後、更に工程を含み、進行中の反応は、例えば、反応器の内容物を急に冷却することによって停止させる。変形例によれば、進行中の反応が停止したときは、有利には、反応器の内容物の色が濃い色から淡い色に変化するときである。変形例によれば、のモル数に相対して表されるのモル数は、有利には100未満、好ましくは90未満である。更に、のモル数に相対して表されるのモル数は、有利には20以上である。変形例によれば、のモル数と関連して表されるのモル数は、通常は100未満である。50未満でも、5未満でもよく、本発明の方法の良好な操作が影響を受けることなく、しばしば1未満であってもよい。更に、のモル数に相対して表されるのモル数は、有利には001以上であり、好ましくは01を超える。本発明の方法は、有利には、工程後、更に、工程後、方法が前記工程を含む場合、更に、一工程を含み、混合物の少なくとも1つの物質と混合物中に含有した可能な他の物質が分離される。本発明の主題は、また、調製のためのヨウ素化有機物質であり、本発明の主題である方法が特によく適し且つ全てが従来技術のヨウ素化有機物質の利点をその不利な点を示さずに有する。この主旨で、本発明は、分子量が2000未満の少なくとも2つのヨウ素化有機物質を含む混合物であって、それぞれ一般式RGxnIとRGxn1I水素原子、アルカリ金属の原子、フェニル基、カルボキシル基、ヒドロキシル基、ニトリル基、アミン基又はアミジン基より選ばれた1つ以上の基で任意に置換された直鎖又は分枝鎖C1C20アルキル基、C1C8アルキル基及びニトリル基より選ばれた1つ以上の基で任意に置換されたC3C8シクロアルキル基、又はC1C8アルキル基及びヨウ素原子以外のハロゲン原子より選ばれた1つ以上の基で任意に置換されたフェニル基でありxは、0又は1に等しい整数でありGは、O、OCO、CO又はOSpOでありGが基COである場合には、その断片Cは、Rに結合され、その断片Oは基CX2に結合されるpは、1又は2に等しい整数でありnは、1~8に等しい整数であり基Xは相互に及びYから独立して水素原子、ヨウ素原子以外のハロゲン原子、又は直鎖又は分枝鎖C1C20アルキル基でありYは、ヨウ素原子以外のハロゲン原子、ヨウ素原子以外のハロゲン原子及びC1C8アルキル基より選ばれた1つ以上の原子で任意に置換されたフェニル基、基OCZ、ニトリル基、基COZ、又は基CNZ2でありZは、水素原子、又は飽和又はエチレン系不飽和又は芳香族C1C20炭化水素基でありR、G、x、CX2CXY及びnは、本発明の主題である2つの物質で同一でありIは、ヨウ素原子である物質。に対応する、前記混合物に関する。物質の数平均分子量は、有利には500未満、好ましくは250未満である。物質の各々の分子量は、好ましくは1000未満、特に好ましくは500未満、最も特に好ましくは250未満である。基Rを構成することができるアルカリ金属原子の例として、ナトリウム及びカリウムを挙げることができる。基Rを構成することができる無置換アルキル基の例として、メチル基、エチル基、イソプロピル基、secブチル基、tertブチル基、tertアミル基、nヘプチル基、ペンチル基、ヘキシル基、ペンチル基、nノニル基、nウンデシル基、ミリスチル基及びセチル基を挙げることができる。基Rを構成することができる置換アルキル基の例として、クミル、C2、プロピル基及びブチル基を挙げることができる。基Rを構成することができる置換又は無置換シクロアルキル基の例として、シクロヘキシル基及びピニルを挙げることができる。基Rを構成することができる置換フェニル基の例として、フェニル基及びフェニル基を挙げることができる。物質に関しては、nは、通常は7未満、しばしば5未満である。物質に関しては、Gは、好ましくは基OCO、O、OSO及びOS2Oより選ばれる。2つの基Gが特に好ましく一方が基OCOでありもう一方が基OS2Oである。本発明の混合物は、有利には、分子量が2000以上のヨウ素化有機物質を除き好ましくは、分子量が1000以上のヨウ素化有機物質を除いている。を除くという表現は、当業者に既知のあらゆるサイズ排除クロマトグラフィ法で検出可能な量のを含有しないことを意味すると理解される。好ましい物質の第1ファミリは、Yがヨウ素原子以外のハロゲン原子である物質のものであるファミリ。ファミリの物質の基は、有利には多くても炭素原子3個を有する。好ましくは、基、、、、、、、及びから選ばれる。特に好ましくは、基、、及びより選ばれる。好ましい物質の第2ファミリは、Yがヨウ素原子以外のハロゲン原子及びC1C8アルキル基より選ばれた1つ以上の原子で任意に置換されたフェニル基である物質のものであるファミリ。ファミリの物質の基は、有利には、式に対応し、Yは前の段落で定義された通りである。全てのこれらの基の中で、基が好ましい。好ましい物質の第3ファミリは、Yが基OCZである物質であり、Zは上で定義された通りであるファミリ。ファミリの物質の基は、有利には、式に対応し、Yは前の段落で定義された通りである。全てのこれらの基の中で、アセチル基が好ましい。好ましい物質の第4ファミリは、Yがニトリル基、基COZ及びCNZ2より選ばれる基である物質であり、Zは上で定義された通りであるファミリ。ファミリの物質の基は、有利には、式、又は式Y、或いは式に対応し、Yは前の段落で定義された通りである。好ましくは、式OZ又は式OZに対応し、Zは上で定義した通りである。特に好ましくは、以下の物質アクリル酸、アクリル酸メチル、アクリル酸エチル、アクリル酸nブチル、アクリル酸2エチルヘキシル、メタクリル酸、メタクリル酸メチル及びメタクリル酸nブチルの1つのエチレン二重結合の開鎖によって形成された基より選ばれる。全てのこれらの基の中で、基O、即ち、アクリル酸メチルのエチレン二重結合の開鎖によって形成された基が特に最も好ましい。本発明は、また、下記一般式RGqIについて上で定義した通りであり、qは1より大きく10未満の整数である。に対応する、分子量が2000未満のヨウ素化有機物質に関する。式に対応する物質の分子量は、好ましくは1000未満、特に好ましくは500未満、特に最も好ましくは250未満である。qは、通常は7未満、しばしば5未満である。式に対応する物質に関しては、Gは、好ましくは、基OCO、O、OSO及びOS2Oより選ばれる。2つの基Gが特に好ましく一方は基OCOでありもう一方は基OS2Oである。式に対応する好ましい物質の第1ファミリは、Yがヨウ素原子以外のハロゲン原子であるものであるファミリ。ファミリの物質の基は、好ましくはファミリの物質の基と同じ特性と条件を満たすものである。式に対応する好ましい物質の第2ファミリは、Yが、ヨウ素原子以外のハロゲン原子及びC1C8アルキル基より選ばれた1つ以上の原子で任意に置換された、フェニル基であるものであるファミリ。ファミリの物質の基は、好ましくはファミリの物質の基と同じ特性と条件を満たすものである。式に対応する好ましい物質の第3ファミリは、Yが基OCZであるものであり、Zは上で定義された通りであるファミリ。ファミリの物質の基は、好ましくはファミリの物質の基と同じ特性と条件を満たすものである。式に対応する好ましい物質の第4ファミリは、Yがニトリル基、基COZ及びCNZ2より選ばれる基であるものであり、Zは上で定義された通りであるファミリ。ファミリの物質の基は、好ましくはファミリの物質の基と同じ特性と条件を満たすものである。本発明は、また、下記一般式ROCOIとして上で定義された通りである。に対応する、分子量が2000未満のヨウ素化有機物質に関する。式に対応する物質の分子量は、好ましくは1000未満、特に好ましくは500未満、最も好ましくは250未満である。式に対応する好ましい物質の第1ファミリは、Yがヨウ素原子以外のハロゲン原子であるものであるファミリ。ファミリの物質の基は、好ましくはファミリの物質の基と同じ特性と条件を満たすものである。式に対応する好ましい物質の第2ファミリは、Yが、ヨウ素原子以外のハロゲン原子及びC1C8アルキル基より選ばれた1つ以上の原子で任意に置換された、フェニル基であるものであるファミリ。ファミリの物質の基は、好ましくはファミリの物質の基と同じ特性と条件を満たすものである。式に対応する好ましい物質の第3ファミリは、Yが基Zであるものであり、Zは上で定義された通りであるファミリ。ファミリの物質の基は、好ましくはファミリの物質の基と同じ特性と条件を満たすものである。式に対応する好ましい物質の第4ファミリは、Yがニトリル基、COZ及びCNZ2より選ばれた基であるものであり、Zは上で定義された通りであるファミリ。ファミリの物質の基は、好ましくはファミリの物質の基と同じ特性と条件を満たすものである。本発明は、また、下記一般式ROSpOIについて上で定義された通りである。に対応する、分子量が2000未満のヨウ素化有機物質に関する。式に対応する物質の分子量は、好ましくは1000未満、特に好ましくは500未満、特に最も好ましくは250未満である。式に対応する物質に関しては、pは、好ましくは2である。式に対応する好ましい物質の第1のファミリは、Yがヨウ素原子以外のハロゲン原子であるものである。ファミリの物質の基は、好ましくはファミリの物質の基と同じ特性と条件を満たすものである。式に対応する好ましい物質の第2ファミリは、Yが、好ましくはヨウ素原子以外のハロゲン原子及びC1C8アルキル基より選ばれた1つ以上の原子で置換された、フェニル基であるものであるファミリ。ファミリの物質の基は、好ましくはファミリの物質の基と同じ特性と条件を満たすものである。式に対応する好ましい物質の第3ファミリは、Yが基OCZであるものであり、Zは上で定義された通りであるファミリ。ファミリの物質の基は、好ましくはファミリの物質の基と同じ特性と条件を満たすものである。式に対応する好ましい物質の第4ファミリは、Yがニトリル基、基COZ及びCNZ2より選ばれた基であるものであり、Zは上で定義された通りであるファミリ。ファミリの物質の基は、好ましくはファミリの物質の基と同じ特性と条件を満たすものである。本発明の主題は、最後に、本発明による又は本発明の合成の方法によって調製されたヨウ素化有機物質を用い、従来技術の制御されたフリーラジカル重合方法の利点をその欠点を示さずに全て有する、制御されたフリーラジカル重合の方法である。この主旨で、本発明は、少なくとも1つのエチレン系不飽和モノマーのフリーラジカル重合によるポリマーの調製方法であって、重合において、エチレン系不飽和モノマー、ペルオキシド、ジアゾ化合物、ジアルキルジフェニルアルカン、テトラフェニルエタンより誘導される物質、ボラン、少なくとも1つのチウラムジスルフィド基を含むイニファーター物質、スチレン及びスチレン物質、及び紫外線より選ばれた少なくとも1つのフリーラジカル生成剤、上で記載されたヨウ素化有機物質を調製するための方法によって調製された物質、上で記載された混合物のヨウ素化有機物質及び上で記載されたヨウ素化有機物質より選ばれた1つ以上の物質、及び任意に更に、遷移金属、ランタニド、アクチニド及びIIIa族金属より選ばれた金属、及びこの金属のリガンドの少なくとも1つの錯体を用いる、前記方法に関する。エチレン系不飽和モノマーの例として、酢酸ビニルとしてのビニルエステル、アクリル酸、アクリル酸メチルのようなアクリル酸エステル、メタクリル酸、メタクリル酸メチルのようなメタクリル酸エステル、ニトリル及びアクリルアミド又はメタクリルアミド、スチレンのようなスチレンモノマー、ブタジエンのようなオレフィンモノマー及びハロゲン化ビニルモノマーを挙げることができる。ハロゲン化ビニルモノマーという表現は、1つ以上のハロゲン原子を含み、この又はこれらのハロゲン原子以外のヘテロ原子を含まない、エチレン系不飽和モノマーを意味すると理解される。ハロゲン化ビニルモノマの例として、塩化ビニル、塩化ビニリデン、トリクロロエチレン、クロロプレン及びクロロトリフルオロエチレン、フッ化ビニル、フッ化ビニリデン、トリフルオロエチレン、テトラフルオロエチレン、ヘキサフルオロプロピレン及びクロロトリフルオロエチレンを挙げることができる。は、好ましくは、少なくとも1つのハロゲン化ビニルモノマーを含んでいる。特に好ましくは、は、ハロゲン化ビニルモノマー及び任意に更に、アクリル酸エステルから構成される。本発明の重合の方法は、有利には、の少なくとも一部、の少なくとも一部、の少なくとも一部及び、適切な場合には、の少なくとも一部を反応器に導入する工程、の可能な残り、の可能な残り、の可能な残り及び、適切な場合には、の可能な残りをその中に導入しつつ、反応器の内容物がポリマーを含むときが達するまで反応器の内容物を反応させる工程を含んでいる。好ましくは、本発明の重合の方法は、の少なくとも一部、の少なくとも一部及び、適切な場合には、の少なくとも一部を反応器に導入し、前記の反応器が上記ようにヨウ素化有機物質を調製するための方法によって前もって調製された1つ以上の物質を含有している工程、の可能な残り、の可能な残り、の可能な残り及び、適切な場合には、の可能な残りをその中に導入しつつ、反応器の内容物がポリマーを含むときが達せられるまで反応器の内容物を反応させる工程を含んでいる。本発明の重合の方法の好ましい第1変形例によれば、後者は、遷移金属、ランタニド、アクチニド及びIIIa族金属より選ばれた金属と、この金属のリガンドの錯体を重合において用いない。本発明の重合の方法の好ましい第2変形例によれば、後者は、遷移金属、ランタニド、アクチニド及びIIIa族金属より選ばれる金属と、この金属のリガンドの少なくとも1つの錯体を重合において用いる。本発明のヨウ素化有機物質を調製するための方法は、複数の利点を有する。実施が非常に容易である。安価で処理があまり危険でない原料を用いる。このように製造されたヨウ素化有機物質はそれ自体が安価である。前記重合の開始剤のITP型又はATRP型の制御されたラジカル重合を行う前に、重合反応器内でその場合成が可能である。それ故、このような開始剤は、適切な合成反応器又はこれらの合成に必要な原料のための貯蔵レザバーを利用せずに合成することができる。その上、これらの開始剤は、それらが使われる制御されたラジカル重合に特によく適するように、特別注文することができる。本発明は以下である。請求項1分子量が2000未満の1つ以上ヨウ素化有機物質をペルオキシド、ジアゾ化合物、ジアルキルジフェニルアルカン、テトラフェニルエタンから誘導された物質、ボラン及び少なくとも1つのチウラムジスルフィド基を含むイニファーター物質より選ばれた少なくとも1つのフリーラジカル生成物質、エチレン二重結合にフリーラジカルを付加することができる、少なくとも1つのエチレン二重結合を有する少なくとも1つの有機物質、分子ヨウ素を用いて調製するための方法であって、の少なくとも一部、の少なくとも一部及びの少なくとも一部を反応器に導入する工程、次に、の可能な残り、の可能な残り及びの可能な残りをその中に導入しつつ、反応器の内容が1つ以上の物質を含む混合物混合物であるときが達せられるまで、反応器の内容物を反応させる工程を含む、前記方法。請求項2物質の分子量が1000未満であることを特徴とする、請求項1記載の方法。請求項3物質の数平均分子量が500未満であることを特徴とする、請求項1又は2記載の方法。請求項4反応器の内容物を、反応によって消費されるの量がもはや変化しなくなるまで反応させることを特徴とする、請求項1、2又は3記載の方法。請求項5のモル数と相対して表されるのモル数が100以上であることを特徴とする、請求項4記載の方法。請求項6工程後、更に工程を含み、進行中の反応が停止されることを特徴とする、請求項1、2、又は3記載の方法。請求項7進行中の反応が停止されるときが、反応器の内容物の色が濃い色から薄い色に変化するときであることを特徴とする、請求項6記載の方法。請求項8のモル数と相対して表されるのモル数が100未満であることを特徴とする、請求項6又は7記載の方法。請求項9工程後、更に、工程後、前記方法が前記工程を含む場合、更に工程を含み、混合物の少なくとも1つの物質と混合物中に含有される可能な他の物質が分離されることを特徴とする、請求項1~8のいずれか1項に記載の方法。請求項10分子量が2000未満の少なくとも2つのヨウ素化有機物質を含む混合物であって、それぞれ一般式RGxnIとRGxn1I水素原子、アルカリ金属の原子、フェニル基、カルボキシル基、ヒドロキシル基、ニトリル基、アミン基又はアミジン基より選ばれた1つ以上の基で任意に置換された直鎖又は分枝鎖C1C20アルキル基、C1C8アルキル基及びニトリル基より選ばれた1つ以上の基で任意に置換されたC3C8シクロアルキル基、又はC1C8アルキル基及びヨウ素原子以外のハロゲン原子より選ばれた1つ以上の基で任意に置換されたフェニル基でありxは、0又は1に等しい整数でありGは、O、OCO、CO又はOSpOでありGが基COである場合には、その断片CはRに結合され、その断片Oは基CX2に結合されるpは、1又は2に等しい整数でありnは、1~8に等しい整数であり基Xは、相互に及びYから独立して水素原子、ヨウ素原子以外のハロゲン原子、又は直鎖又は分枝鎖C1C20アルキル基でありYは、ヨウ素原子以外のハロゲン原子、ヨウ素原子以外のハロゲン原子及びC1C8アルキル基より選ばれた1つ以上の原子で任意に置換されたフェニル基、基OCZ、ニトリル基、基COZ、又は基CNZ2でありZは、水素原子、又は飽和又はエチレン系不飽和又は芳香族C1C20炭化水素基でありR、G、x、CX2CXY、nは、本発明の主題である2つの物質で同一でありIは、ヨウ素原子である物質。に対応する、前記混合物。請求項11物質の数平均分子量が500未満であることを特徴とする、請求項10記載の混合物。請求項12分子量が2000未満のヨウ素化有機物質であって、一般式RGqIに対応する、前記ヨウ素化有機物質。請求項13分子量が2000未満のヨウ素化有機物質であって、一般式ROCOIに対応する、前記ヨウ素化有機物質。請求項14分子量が2000未満のヨウ素化有機物質であって、一般式ROSpOIに対応する、前記ヨウ素化有機物質。請求項15分子量が1000未満であることを特徴とする、請求項12~14のいずれか1項に記載のヨウ素化有機物質。請求項16少なくとも1つのエチレン系不飽和モノマーのフリーラジカル重合によるポリマーの調製方法であって、重合において、エチレン系不飽和モノマー、ペルオキシド、ジアゾ化合物、ジアルキルジフェニルアルカン、テトラフェニルエタンから誘導される物質、ボラン、少なくとも1つのチウラムジスルフィド基を含むイニファーター物質、、スチレン及びスチレン物質、及び紫外線より選ばれた少なくとも1つのフリーラジカル生成剤、請求項1~9のいずれか1項に記載の方法で調製された物質、請求項10又は11記載の混合物のヨウ素化有機物質及び請求項12~15のいずれか1項に記載の物質より選ばれた1つ以上の物質、及び任意に更に、遷移金属、ランタニド、アクチニド及びIIIa族金属より選ばれた金属と、この金属のリガンドの少なくとも1つの錯体を用いる、前記方法。実施例11627gのスチレン、00292gの分子ヨウ素、00286gのジtertブチルペルオキシド及び1684gのベンゼンを、10mlのカリウスチューブに導入した。アルゴンを吹込み、そこから酸素を除去し、次に、チューブを液体窒素中で凍結し、減圧下で密封した。次に、チューブを、120°Cまで加熱したオーブンに入れ、まず最初に色が暗褐色のその内容物をそれらの完全な脱色が得られるまで、その中で反応させ、チューブをオーブンに入れた15時間後に脱色が生じた。このときに、チューブをオーブンから取り出し、その内容物を室温まで冷却した。反応の生成物を分離し、反応器の粗内容物に適用されたサイズ排除クロマトグラフィでそれらの化学的性質を求めた。この主旨で、PolymerLaboratories社製の屈折率検出器ShodexRIse61と2つの混合CPLゲル5μmカラムを備えたWatersAssociatesポンプから構成されたプラントを用いた。プラントを、ポリスチレン標準によって標準化した。10mlminの流速で、溶離剤としてテトラヒドロフランを用いた。図1にクロマトグラムで示される、以下の結果が得られた。反応から、式3COIに対応する化合物に非常に近い、数平均分子量が299のヨウ素化有機物質が得られたサイズ排除クロマトグラフィは、式AnI3CO及び又はメチル基である。に対応する5のヨウ素化有機物質を分離し確認することを可能にし、前記メチル基はそれ自体tertブトキシ基のβ切断から生じると考えられる以下の相関関係に対応したピーク1はn0と関連付けられたピーク2はn1と関連付けられたピーク3は、n2と関連付けられたピーク4はn3と関連付けられたピーク5はn4と関連付けられた。実施例225mlの12ジクロロエタン、10gの酢酸ビニル、08gの分子ヨウ素及び10gのジエチルペルオキシジカーボネートをコンデンサが載せられ油浴に浸漬された250mlの2つ口丸底フラスコに導入した。丸底フラスコの内容物の色は、濃い色であった。30分間窒素を吹き込むことによって丸底フラスコの内容物を脱気した。次に、丸底フラスコの内容物を65°Cまで加熱し、完全な脱色が得られるまで反応させ、73分間後に脱色が得られた。2つ口丸底フラスコの内容物を急速に冷却した。それは本発明のヨウ素化有機物質を含有する。実施例325mlの12ジクロロエタン、10gの酢酸ビニル、15gの分子ヨウ素及び10gのジエチルペルオキシジカーボネートをコンデンサが載せられ油浴に浸漬された250mlの2つ口丸底フラスコに導入した。丸底フラスコの内容物の色は、濃い色であった。30分間窒素を吹き込むことによって丸底フラスコの内容物を脱気した。次に、丸底フラスコの内容物を65°Cまで加熱し、反応させた。65°Cの温度を十分に長い時間、即ち、5時間維持し、反応によって消費された酢酸ビニルの量はもはや変化しなかった。反応後、丸底フラスコの内容物が濃い色を保持することが観察された。それは本発明のヨウ素化有機物質を含有する。実施例425mlの12ジクロロエタン、1485gのnアクリル酸ブチル、08gの分子ヨウ素及び10gのジエチルペルオキシジカーボネートをコンデンサが載せられ油浴に浸漬された250mlの2つ口丸底フラスコに導入した。丸底フラスコの内容物の色は、濃い色であった。30分間窒素を吹き込むことによって丸底フラスコの内容物を脱気した。次に、丸底フラスコの内容物を65°Cまで加熱し、完全な脱色が得られるまで反応させ、98分間後に脱色が得られた。2つ口丸底フラスコの内容物を急速に冷却した。それは本発明のヨウ素化有機物質を含有する。実施例525mlの12ジクロロエタン、1485gのnアクリル酸ブチル、145gの分子ヨウ素及び085gのアゾビスをコンデンサが載せられ油浴に浸漬された250mlの2つ口丸底フラスコに導入した。丸底フラスコの内容物の色は、濃い色であった。後者を65°Cまで加熱し、それらを反応させた。65°Cの温度を、十分に長い時間、即ち、5時間維持し、反応によって消費されたnアクリル酸ブチルの量はもはや変化しなかった。反応後、丸底フラスコの内容物が濃い色を保持することが観察された。それは本発明のヨウ素化有機物質を含有する。